(57)【特許請求の範囲】
【請求項１】
酸化カルシウムの含有量が１０ｗｔ％以下である低カルシウムセメント材料組成物であって、３５℃以下の温度で低カルシウムセメント材料を製造するために処理される低カルシウムセメント材料組成物において、
酸化カルシウムの含有量が１０ｗｔ％以下であり、低カルシウムセメント材料組成物の全重量に対する重量％が５７．４ｗｔ％である低カルシウムフライアッシュと、
低カルシウムセメント材料組成物の全重量に対する重量％が２．１ｗｔ％である水酸化ナトリウムと、
低カルシウムセメント材料組成物の全重量に対する重量％が５．７ｗｔ％である炭酸マグネシウムとを含み、
高炉スラグを含まない低カルシウムセメント材料組成物。
【請求項２】
前記低カルシウムフライアッシュに含まれる酸化カルシウムが５ｗｔ％以下である請求項１に記載の低カルシウムセメント材料組成物。
【請求項３】
前記低カルシウムフライアッシュの粉末度が２０００ｃｍ２／ｇｗ〜８０００ｃｍ２／ｇｗである請求項１に記載の低カルシウムセメント材料組成物。
【請求項４】
含有量が０．１ｗｔ％〜２０ｗｔ％のフッ化ケイ酸化合物をさらに含む請求項１に記載の低カルシウムセメント材料組成物。
【請求項５】
前記フッ化ケイ酸化合物はフッ化ケイ酸ナトリウムである請求項４に記載の低カルシウムセメント材料組成物。
【請求項６】
含有量が０．１ｗｔ％〜５ｗｔ％のトリエタノールアミンをさらに含む請求項１に記載の低カルシウムセメント材料組成物。
【請求項７】
含有量が０．０１ｗｔ％〜５ｗｔ％のリグノセルロースをさらに含む請求項１に記載の低カルシウムセメント材料組成物。
【発明の詳細な説明】
【技術分野】
【０００１】
本発明は、低カルシウムフライアッシュを主成分とし、室温でセメンテーションする低カルシウムセメント材料組成物に関する。
【背景技術】
【０００２】
フライアッシュは、石炭焚熱電合併ボイラーの副産物である。全世界におけるフライアッシュ（粉末化された燃焼灰）の年間排出量は、約５億トンであるが、中国におけるフライアッシュの年間排出量は、１．６億トンであり、そのうち、約１５％のフライアッシュしか再利用されていない。残りの大量のフライアッシュは、固体廃弃物としてそのまま堆積又は埋められ、大量の土地を占用するだけでなく、深刻な環境汚染を招いてしまう。
【０００３】
フライアッシュは、化学的に安定しているとともに、物理的にも優れた特性を多く持っている。フライアッシュの建築材料への適用は、既に受け入れられている。しかしながら、フライアッシュを主なセメント材料としてアルカリ活性化セメント材料（ａｌｋａｌｉ−ａｃｔｉｖａｔｅｄ  ｃｅｍｅｎｔ）の製造に用いる場合、クラスＦフライアッシュにおける酸化カルシウムの含有量が低いため、従来の方法では、クラスＦフライアッシュにケイ酸ナトリウム（水ガラス）と水酸化ナトリウム又は水酸化カリウムを配合するが、水を入れて攪拌して混合させた後に常温で硬化することができないため、高温で数時間反応させなければ、アルカリ活性化セメント材料を硬化することができない。そのＸＲＤによる結晶相分析は、主に沸石鉱物（ｚｅｏｌｉｔｅ：Ｎａ２Ａｌ２Ｓｉ３Ｏ１０）である。又は、常温環境において、フライアッシュは、メタカオリン（ｍｅｔａｋａｏｌｉｎ）やスラグ（ｓｌａｇ）や石膏や他のカルシウムを含む元素を配合しなければ、即ち、アルカリ活性化セメント材料におけるカルシウム元素の含有量を増加しなければ、常温で硬化できない。これは、クラスＦ（酸化カルシウムの含有量が１０％よりも低い）フライアッシュによりアルカリ活性化セメント材料を製造する場合にさらに顕著である。
【０００４】
一方、セメント材料は、一般的にカルシウムの含有量が高く、耐酸性及び耐火性が悪いので、酸性又は高温環境に用いる建築材料とすることができない。例えば、プレキャスト下水道の汚水管は、一般的に、高アルミナセメントを別途スプレーすることにより、その耐酸性を向上させなければならない。しかし、この方法によれば、コストが高くなる。また、コンクリートは、火災の時に、約４００度の高温になると崩壊現象が発生するので、強度が急劇に低下することになる。
【特許文献１】国際公開第２００７／０９６６８６号パンフレット
【発明の概要】
【発明が解決しようとする課題】
【０００５】
本発明の主な目的は、低カルシウムセメント材料を室温で製造することに用いられ、低カルシウムフライアッシュの経済的価値を向上させる、低カルシウムフライアッシュ（クラスＦフライアッシュ）を主成分とする低カルシウムセメント材料組成物を提供することにある。
【０００６】
本発明の他の目的は、低カルシウムフライアッシュにより低カルシウムセメント材料を室温で製造できる低カルシウムセメント材料の製造方法を提供することにある。
【課題を解決するための手段】
【０００７】
好ましい実施形態として、低カルシウムフライアッシュはクラスＦフライアッシュで、室温は３５℃以下であるが、これに限定されない。
本発明の低カルシウムセメント材料組成物は、低カルシウムフライアッシュと、アルカリ剤と、凝結剤とを含み、酸化カルシウムが１０ｗｔ％以下である。低カルシウムセメント材料組成物に対する低カルシウムフライアッシュが３０ｗｔ％よりも高い。低カルシウムフライアッシュに含まれる酸化カルシウムが１０％以下であり、好ましくは５％以下である。低カルシウムフライアッシュの粉末度が２０００ｃｍ２／ｇｗ〜８０００ｃｍ２／ｇｗである。アルカリ剤は、アルカリ土類金属の水酸化物、アルカリ金類金属の水酸化物、メタケイ酸ナトリウム及びケイ酸ナトリウム（Ｓｏｄｉｕｍ  Ｓｉｌｉｃａｔｅ；化学式：Ｎａ２ＳｉＯ３；珪酸ソーダと別称され、その水溶液は水ガラスとも言う。）又はその組成物から選択され、好ましくは水酸化ナトリウムである。
【０００８】
凝結剤は、炭酸金属酸化物、硫酸金属酸化物、硝酸金属酸化物、リン酸金属酸化物、水酸化アルミニウム又はその組成物から選択される。炭酸金属酸化物は、炭酸マグネシウム、炭酸カリウム、炭酸アンモニウム、炭酸ナトリウム又はその組成物から選択される。硫酸金属酸化物は、硫酸第一マンガン、硫酸銅、硫酸第一コバルト、硫酸第一鉄、硫酸亜鉛又はその組成物から選択される。硝酸金属酸化物は、硝酸銅、硝酸鉄又はその組成物から選択される。リン酸金属酸化物は、リン酸ナトリウム、リン酸亜鉛又はその組成物から選択される。
【０００９】
低カルシウムセメント材料組成物は、フッ化ケイ酸化合物をさらに含み、好ましくはフッ化ケイ酸ナトリウム（化学式：Ｎａ２ＳｉＦ６）を含む。
低カルシウムセメント材料組成物は、早強剤をさらに含み、好ましくはトリエタノールアミンを含む。
【００１０】
低カルシウムセメント材料組成物は、排水剤をさらに含み、好ましくはリグノセルロースを含む。
本発明の低カルシウムセメント材料組成物を用いて室温で硬化されて製造した低カルシウムセメント材料は、ＸＲＤによる結晶相分析の結果、主にムライト鉱物（Ａｌ６Ｓｉ２Ｏ１３）である。
【００１１】
本発明の低カルシウムセメント材料の製造方法は、酸化カルシウムが１０ｗｔ％以下の低カルシウムフライアッシュを供給するステップと、アルカリ剤を供給するステップと、凝結剤を供給するステップと、室温で前記材料を混合・静置して低カルシウムセメント材料を形成するステップとを含む。そのうち、低カルシウムフライアッシュを供給するステップは、低カルシウムフライアッシュの粉末度が２０００ｃｍ２／ｇｗ〜８０００ｃｍ２／ｇｗになるように、低カルシウムフライアッシュを研磨するステップをさらに含む。低カルシウムセメント材料の製造方法は、前記材料を混合する前にフッ化ケイ酸化合物を供給するステップをさらに含む。低カルシウムセメント材料の製造方法は、前記材料を混合する前に早強剤を供給するステップをさらに含む。低カルシウムセメント材料の製造方法は、前記材料を混合する前に排水剤を供給するステップをさらに含む。
【図面の簡単な説明】
【００１２】
【図１】本発明の実施形態のフローチャート。
【図２Ａ】ムライト鉱物のＸＲＤによる結晶相図。
【図２Ｂ】本発明の低カルシウムセメント材料組成物が室温で硬化されて製造した低カルシウムセメント材料のＸＲＤによる結晶相図。
【図２Ｃ】従来の方法により、高温で数時間反応させて硬化させたアルカリ活性化セメント材料のＸＲＤによる結晶相図。
【図３】本発明の低カルシウムセメント材料組成物により室温で製造された低カルシウムセメント材料の耐圧強度試験の結果を示す図。
【発明を実施するための形態】
【００１３】
本発明の低カルシウムセメント材料組成物は、室温で低カルシウムセメント材料の製造に用いられる。低カルシウムセメント材料は、主にムライト鉱物（ｍｕｌｌｉｔｅ，Ａｌ６Ｓｉ２Ｏ１３）である。本明細書において、室温について、好ましくは３５℃以下であるが、これに限定されず、一般的な加温されていない自然環境の温度であってもよい。低カルシウムセメント材料組成物は、低カルシウムフライアッシュ、アルカリ剤、及び凝結剤を含む。低カルシウムセメント材料組成物に対し、低カルシウムフライアッシュの含有量が３０ｗｔ％〜９５ｗｔ％である。低カルシウムセメント材料組成物に含まれる酸化カルシウムが１０ｗｔ％以下である。低カルシウムフライアッシュに含まれる酸化カルシウムが１０ｗｔ％以下である。具体的に、フライアッシュは、発電所の石炭が排気ガスに乗って燃焼室から排出され、集塵装置により捕集された微粒子状物である。好ましい実施形態において、低カルシウムフライアッシュは、クラスＦフライアッシュであり、即ち、酸化カルシウムが１０ｗｔ％以下のものである。さらに好ましい実施形態において、低カルシウムフライアッシュに含まれる酸化カルシウムが５ｗｔ％以下である。低カルシウムフライアッシュの粉末度は２０００ｃｍ２／ｇｗ〜８０００ｃｍ２／ｇｗであるのが好ましい。具体的に、低カルシウムフライアッシュ原料をさらに均等させて、セメント材料の硬化反応の進行に寄与するために、研磨などによって、低カルシウムフライアッシュ原料の粉末度を２０００ｃｍ２／ｇｗ〜８０００ｃｍ２／ｇｗまで向上させることができる。
【００１４】
アルカリ剤は、その含有量が０．１ｗｔ％〜５５ｗｔ％であり、アルカリ土類金属の水酸化物、アルカリ金類金属の水酸化物、メタケイ酸ナトリウム及びメタケイ酸ナトリウム（Ｓｏｄｉｕｍ  Ｓｉｌｉｃａｔｅ；化学式：Ｎａ２ＳｉＯ３；珪酸ソーダと別称され、その水溶液は水ガラスとも言う。）又はその組成物から選択され、好ましくは水酸化ナトリウムである。前記アルカリ剤は、活性剤として機能する。具体的に、セメント材料の硬化反応において、低カルシウムセメント材料組成物が水和反応を行う時に、粉体が水に触れると、表面にセメント体が生じ、このセメント体が水に溶解し難いため、反応が渋滞になってしまう虞がある。そこで、アルカリ剤によって、表面のセメント体を侵食して、粉状を水と反応し続けられるように露出させる。また、アルカリ剤は、さらに金属イオンによって電荷平衡の機能を発揮して、粉体を３Ｄセメント体に結合させることに寄与する。
【００１５】
凝結剤は、その含有量が０．１ｗｔ％〜３０ｗｔ％であり、炭酸金属酸化物、硫酸金属酸化物、硝酸金属酸化物、リン酸金属酸化物、水酸化アルミニウム又はその組成物から選択される。具体的に、凝結剤はセメント材料の生成反応の進行を促進・加速させる。炭酸金属酸化物は、炭酸マグネシウム、炭酸カリウム、炭酸アンモニウム、炭酸ナトリウム又はその組成物から選択される。硫酸金属酸化物は、硫酸第一マンガン、硫酸銅、硫酸第一コバルト、硫酸第一鉄、硫酸亜鉛又はその組成物から選択される。硝酸金属酸化物は、硝酸銅、硝酸鉄又はその組成物から選択される。リン酸金属酸化物は、リン酸ナトリウム、リン酸亜鉛又はその組成物から選択される。
【００１６】
好ましい実施形態において、低カルシウムセメント材料組成物は、さらに、含有量が０．１ｗｔ％〜２０ｗｔ％のフッ化ケイ酸化合物を含む。フッ化ケイ酸化合物はフッ化ケイ酸ナトリウムが好ましい。前記フッ化ケイ酸化合物は、シリカの含有量を補うために用いられる。低カルシウムセメント材料組成物は、さらに、含有量が０．１ｗｔ％〜５ｗｔ％の早強剤を含む。早強剤はトリエタノールアミンが好ましい。早強剤はセメント材料の生成反応の進行をさらに加速させる。低カルシウムセメント材料組成物は、さらに、含有量が０．０１ｗｔ％〜５ｗｔ％の排水剤を含む。排水剤はリグノセルロースが好ましい。
【００１７】
従来技術によりも、本発明の低カルシウムセメント材料組成物は、低カルシウムフライアッシュを主成分とし、メタカオリンやスラグや硝石粉や石膏や他のカルシウム元素を含有する活性（反応性）の良い粉状体を加入しなくても、室温で低カルシウムセメント材料を製造することができ、低カルシウムフライアッシュの経済的価値を向上させることができる。また、本発明の低カルシウムセメント材料組成物を用いて製造された低カルシウムセメント材料は、カルシウムの含有量が低いため、良好な耐酸性と耐火性を持ち、高耐酸性と耐高温が必要とする建築構造に用いられる。例えば、プレキャスト下水道の汚水管にこの低カルシウムセメント材料を採用すれば、この低カルシウムセメント材料が良好な耐強酸特性を持っているため、高アルミナセメントを別途にスプレーする必要がなく、コストを低減することもできる。また、例えば、防火建材や部材にこの低カルシウムセメント材料を採用すれば、この低カルシウムセメント材料が良好な耐火特性を持っているため、防火被覆を別途にスプレーする必要がなく、コストを低減することもできる。
【００１８】
図１に示すように、本発明の低カルシウムセメント材料の製造方法は、例えば以下のステップを含む。
ステップ１０１０、酸化カルシウムが１０ｗｔ％以下の低カルシウムフライアッシュを、含有量が３０ｗｔ％〜９５ｗｔ％になるように供給する。好ましい実施形態において、粉末度が２０００ｃｍ２／ｇｗ〜８０００ｃｍ２／ｇｗになるように研磨されて、酸化カルシウムが５ｗｔ％以下のフライアッシュを供給する。
【００１９】
ステップ１０３０、アルカリ剤を、含有量が０．１ｗｔ％〜５５ｗｔ％になるように供給する。アルカリ剤は、アルカリ土類金属の水酸化物、アルカリ金類金属の水酸化物、ケイ酸ナトリウム、メタケイ酸ナトリウム又はその組成物から選択される。好ましい実施形態において、アルカリ剤は、水酸化ナトリウムを採用する。
【００２０】
ステップ１０５０、凝結剤を、含有量が０．１ｗｔ％〜３０ｗｔ％になるように供給する。凝結剤は、炭酸金属酸化物、硫酸金属酸化物、硝酸金属酸化物、リン酸金属酸化物、水酸化アルミニウム又はその組成物から選択される。好ましい実施形態において、凝結剤は、炭酸金属酸化物、硫酸金属酸化物を採用する。
【００２１】
ステップ１０７０、室温で前記材料を混合・静置して低カルシウムセメント材料を形成する。そして、結晶相分析により、本発明の低カルシウムセメント材料組成物を用いて、室温で硬化されて製造された低カルシウムセメント材料は主にムライト鉱物（ｍｕｌｌｉｔｅ，  Ａｌ６Ｓｉ２Ｏ１３）であることが確認された。具体的に、図２Ａに、ムライト鉱物（ｍｕｌｌｉｔｅ，  Ａｌ６Ｓｉ２Ｏ１３）のＸＲＤによる結晶相図が示され、ムライト鉱物が略語のＭで示される。図２Ｂに、本発明の低カルシウムセメント材料組成物が室温で硬化されて製造された低カルシウムセメント材料のＸＲＤによる結晶相図が示される。結晶相分析の結果、即ち図２Ａと図２Ｂを比較したところ、本発明の低カルシウムセメント材料組成物が室温で硬化されて製造された低カルシウムセメント材料の結晶相がムライト鉱物の結晶相と一致していることにより、本発明の低カルシウムセメント材料組成物を用いて、室温で硬化されて製造された低カルシウムセメント材料は主にムライト鉱物であることが確認される。
【００２２】
一方、図２Ｃに、従来の方法により、高温で数時間反応させて硬化させたアルカリ活性化セメント材料のＸＲＤによる結晶相図が示され、そこに示すＣｈはｃｈａｂａｚｉｔｅ（菱沸石）、ＰはＮａ−Ｐ１（ｇｉｓｍｏｎｄｉｎｅ：ギスモンド沸石）、Ｎはｈｙｄｒｏｘｙｓｏｄａｌｉｔｅ（方沸石）、ＡはＬｉｎｄｅ  Ｔｙｐｅ  Ａ（Ａ型沸石）、Ｑはｑｕａｒｔｚ（石英）、Ｍはｍｕｌｌｉｔｅ（ムライト）、Ｈはｈｅｍａｔｉｔｅ（赤鉄鉱）である。図２Ｃから、従来の方法により、高温で数時間反応させて硬化させたアルカリ活性化セメント材料は、殆ど沸石鉱物（ｚｅｏｌｉｔｅ）であることが分かる。
【００２３】
また、図１に示すように、好ましい実施形態において、低カルシウムセメント材料の製造方法は、さらに以下のステップを含む。
ステップ１０６１、フッ化ケイ酸化合物を含有量が０．１ｗｔ％〜２０ｗｔ％になるように供給する。前記フッ化ケイ酸化合物は、フッ化ケイ酸ナトリウムが好ましい。
【００２４】
ステップ１０６２、早強剤を含有量が０．１ｗｔ％〜５ｗｔ％になるように供給する。前記早強剤は、トリエタノールアミンが好ましい。
ステップ１０６３、排水剤を含有量が０．０１ｗｔ％〜５ｗｔ％になるように供給する。前記排水剤は、リグノセルロースが好ましい。なお、ステップ１０１０、１０３０、１０５０、１０６１、１０６２及び１０６３の順番を任意に変更してもよく、つまり、各材料がステップ１０７０の前に供給されればよい。
【００２５】
以下、本発明の低カルシウムセメント材料組成物を用いて、室温で製造された低カルシウムセメント材料の耐圧強度試験の結果を例を挙げて説明する。ここで、表１及び表２は、それぞれ、異なる配合例１と配合例２の低カルシウムセメント材料組成物を示し、図３は、室温で製造された低カルシウムセメント材料の耐圧強度試験の結果を示す。
【００２６】
【表１】
0005568812.tif 000002
【００２７】
【表２】
0005568812.tif 000003
図３から、表１及び表２の配合割合の低カルシウムセメント材料組成物を用いて、室温で製造された低カルシウムセメント材料の耐圧強度が２８日間経過しても、何れも２０ＭＰａ以上となり、良好な耐圧強度を持っていることが示している。
【００２８】
上述した記載及び図面により本発明の好ましい実施形態が開示されたが、種々の追加、多くの修正や置換を、添付された特許請求の範囲に限定された本発明の原理の精神及び範囲を逸脱することなく、本発明の好ましい実施形態に適用できることを理解すべきである。当業者であれば、本発明が多くの形式、構造、配置、割合、材料、素子及びユニットの修正に適用できることが分かる。従って、ここで開示した実施形態は、本発明を制限するものではなく、本発明を説明するためのものであると見なすべきである。本発明の範囲は、後に添付された特許請求の範囲に限定され、合法的均等物を含み、上記した記載に限定されない。
【図１】
0005568812.tif 000004
【図２Ａ】
0005568812.tif 000005
【図２Ｂ】
0005568812.tif 000006
【図２Ｃ】
0005568812.tif 000007
【図３】
0005568812.tif 000008